СПОСОБ ПОЛУЧЕНИЯ ТЕРМОЗАКАЛЕННЫХ СТЕКОЛ

2
3
1. Способ получения термозакаленного стекла, в котором стекло как листовое стекло толщиной менее 2,8 мм на первом этапе способа нагревают, а на втором этапе способа подвергают шоковому охлаждению, причем перед или во время первого этапа способа принимаются меры, которые повышают прочность стекла, а на втором этапе способа проводят шоковое охлаждение со средами, которые при применении имеют коэффициент теплопередачи выше 400 Вт/мК, отличающийся тем, что перед или во время первого этапа способа стекло подвергают процессу лазерной резки и/или полированию пламенем, и/или обработке AlCl, и
(a) на втором этапе способа шоковое охлаждение проводят с применением жидких фаз посредством распылительного охлаждения, и/или
(b) на втором этапе способа стекло подвергают регулируемому охлаждению в пластинчатом холодильнике и извлекают из пластинчатого холодильника холодным.
2. Способ по п.1, отличающийся тем, что стекло представлено как флоат-стекло.
3. Способ по п.1 или 2, отличающийся тем, что стекло обрабатывается полностью.
4. Способ по п.3, отличающийся тем, что повышается суммарная прочность стекла.
5. Способ по п.3, отличающийся тем, что шоковое охлаждение стекла проводится плоскостно на поверхности стекла.
6. Способ по п.1 или 2, отличающийся тем, что стекло образовано на основе силиката кальция-натрия.
7. Способ по п.1 или 2, отличающийся тем, что стеклянный лист имеет толщину менее или равную 2 мм.
8. Способ по п.1 или 2, отличающийся тем, что на втором этапе способа шоковое охлаждение проводят раствором сульфата аммония.
9. Способ по п.1 или 2, отличающийся тем, что на втором этапе способа шоковое охлаждение проводят с сернистой кислотой.
2
10. Способ по п.1 или 2, отличающийся тем, что на втором этапе способа шоковое охлаждение проводят с водной суспензией SiO.
11. Способ по п.1, отличающийся тем, что пластинчатый холодильник содержит охлаждающие пластины из графита или металла, в частности из металла, выбранного из группы, состоящей из меди, алюминия, стали или их сплавов.
12. Способ по п.1, отличающийся тем, что стекло укладывают в пластинчатый холодильник холодным с возможностью нагревания, нагревают до температуры более, чем температура фазового превращения стекла, причем поверхности материала, находящиеся в контакте со стеклом, должны иметь максимальную температуру, при которой стекло имеет вязкость более 108,5 Па·с.
13. Способ по одному из пп.1, 11 или 12, отличающийся тем, что в процессе охлаждения измеряют разность температур между поверхностью стекла и серединой стекла, и эта величина используется для регулирования процесса охлаждения, зависящего от толщины стекла и типа стекла.
14. Способ по п.13, отличающийся тем, что температуру поверхности стекла измеряют термоэлементом в поверхности пластинчатого холодильника или пирометром, в частности, в области 5 мкм и/или с помощью сфокусированного пирометра высокого разрешения, который возвратно-поступательно перемещается сбоку по толщине стекла, измеряют профиль температуры по сечению стекла.
15. Способ по одному из пп.1, 11 или 12, отличающийся тем, что в пластинчатом холодильнике используется смазка.
16. Способ по п.15, отличающийся тем, что в качестве смазки используют алюминиевое мыло и дезалкилирующие вещества, такие как сульфат аммония или хлорид алюминия.
17. Способ по одному из пп.1, 11 или 12, отличающийся тем, что два пластинчатых холодильника путем поочередного охлаждения и нагревания с использованием общего теплоносителя и аккумулятора комбинируют как тандемную установку.